(57)【要約】      （修正有）【課題】より簡易な資材で屋根等の補強ができる構造物を提供する。【解決手段】骨組みと、骨組みに固定された織物とを備え、織物は、引張強度１５ｃＮ／ｄｔｅｘ以上の繊維からなり、下記式（１）で示すＡが１５００以上である。2017053179.tif 000007Ｃｆi：i枚目の織物のカバーファクターＣｆ、Ｃｆ＝ＮＷ×（ＤＷ）１／２＋ＮＦ×（ＤＦ）１／２、ＮＷ：経糸織密度（本／２．５４ｃｍ）、ＮＦ：緯糸織密度（本／２．５４ｃｍ）、ＤＷ：経糸繊度（ｄｔｅｘ）、ＤＦ：緯糸繊度（ｄｔｅｘ）、Ｗi：i枚目の織物質量（ｋｇ／ｍ２）、ｎ：織物枚数（ｎ≧１）【選択図】なし【特許請求の範囲】
【請求項１】
骨組みと、前記骨組みに固定された織物とを備え、
前記織物は、引張強度１５ｃＮ／ｄｔｅｘ以上の繊維からなり、かつ、下記式（１）で示すＡが１５００以上である構造物。
【数１】
2017053179.tif 000006
Ｃｆi：i枚目の織物のカバーファクターＣｆ
Ｃｆ＝ＮＷ×（ＤＷ）１／２＋ＮＦ×（ＤＦ）１／２
ＮＷ：経糸織密度（本／２．５４ｃｍ）  
ＮＦ：緯糸織密度（本／２．５４ｃｍ）
ＤＷ：経糸繊度（ｄｔｅｘ）
ＤＦ：緯糸繊度（ｄｔｅｘ）
Ｗi：i枚目の織物質量（ｋｇ／ｍ２）    
ｎ：織物枚数（ｎ≧１）
【請求項２】
前記織物が前記骨組みに固定具で固定されている請求項１に記載の構造物。
【請求項３】
前記固定具が釘、針、ネジ、鋲から選択されるものである請求項１または２に記載の構造物。
【請求項４】
骨組みに固定された織物が、積層された２枚以上の織物である請求項１〜３のいずれかに記載の構造物。
【請求項５】
積層された２枚以上の織物は、骨組みに固定された部分以外の部分の少なくとも一部が接着せず、互いに独立した状態で存在する請求項１〜４のいずれかに記載の構造物。
【請求項６】
構造物が火山周辺の家屋である請求項１〜５のいずれかに記載の構造物。
【請求項７】
骨組みに引張強度１５ｃＮ／ｄｔｅｘ以上の繊維からなり、かつ、前記式（１）で示すＡが１５００以上である織物を固定する請求項１〜６のいずれか記載の構造物の製造方法。
【発明の詳細な説明】
【技術分野】
【０００１】
本発明は、構造物に関する。
【背景技術】
【０００２】
近年、火山噴火などの自然災害が多く発生している。例えば、火山噴火時に、噴火口に近い山小屋に避難したとしても、噴石が山小屋の屋根を貫通し、危険を及ぼすことがある。そのため、山小屋の屋根を補強する必要があるが、補強用の資材を山頂まで運搬することは容易ではなく、より簡易な資材で屋根等の補強ができる技術が求められている。
【０００３】
別の災害対策として竜巻やハリケーンなどの風に吹き飛ばされる破片から保護するための、建物の一体部分として好適な複合体が開示されている（特許文献１）。前記複合体は、順に、合板などの構造被覆材材料の層、接着剤の層、軽量材料、接着剤の層、樹脂接合された高強力繊維の布の層、接着剤の層、および構造被覆材材料の層を含んでいる。
【先行技術文献】
【特許文献】
【０００４】
【特許文献１】特表２００８−５２６５７２号公報
【発明の概要】
【発明が解決しようとする課題】
【０００５】
しかしながら、特許文献１は、竜巻やハリケーンで発生する風や風で運ばれる破片からの保護を観点とし、山小屋等の家屋での噴石等の飛来に関する課題についてもその解決手段についても開示されていない。
【０００６】
本発明は、上記課題を解決し、噴石等の飛来物が屋根や壁等を貫通するのを防ぐ構造物をより簡易な手段で提供することを課題とする。
【課題を解決するための手段】
【０００７】
上記課題を解決するために、本発明の構造物は、骨組みと、前記骨組みに固定された織物とを備え、前記織物は、引張強度１５ｃＮ／ｄｔｅｘ以上の繊維からなり、かつ、下記式（１）で示すＡが１５００以上であることを特徴とする構造物。
【０００８】
【数１】
2017053179.tif 000002
【０００９】
Ｃｆi：i枚目の織物のカバーファクターＣｆ
Ｃｆ＝ＮＷ×（ＤＷ）１／２＋ＮＦ×（ＤＦ）１／２
ＮＷ：経糸織密度（本／２．５４ｃｍ）  
ＮＦ：緯糸織密度（本／２．５４ｃｍ）
ＤＷ：経糸繊度（ｄｔｅｘ）
ＤＦ：緯糸繊度（ｄｔｅｘ）
Ｗi：i枚目の織物質量（ｋｇ／ｍ２）    
ｎ：織物枚数（ｎ≧１）
【００１０】
本発明の構造物の好ましい態様によれば、前記織物が前記骨組みに固定具で固定されている。
【００１１】
また、前記固定具は釘、針、ネジおよび鋲から選択される1種以上であることがより好ましい。
【００１２】
本発明の構造物の別の好ましい態様によれば骨組みに固定された織物が、積層された２枚以上の織物であることが好ましい。
【００１３】
上記積層された２枚以上の織物は、骨組みに固定された部分以外の部分の少なくとも一部が接着せず、互いに独立した状態で存在することがより好ましい。
【００１４】
本発明の構造物は火山周辺の家屋であることが好ましい。
【００１５】
本発明はまた、骨組みに引張強度１５ｃＮ／ｄｔｅｘ以上の繊維からなり、かつ、前記式（１）で示すＡが１５００以上である織物を固定する上記構造物の製造方法である。
【発明の効果】
【００１６】
本発明によれば、噴石等の飛来物が屋根や壁等を貫通するのを防ぐ構造物をより簡易な手段で得ることができる。  すなわち本発明の構造物は、噴石等の飛来物が屋根等を貫通するのを防ぎ、家屋内の損傷を抑制することができる。また、特定の織物を用いるので、簡易な手段で得ることができる。そのため、噴火口に近い山小屋の屋根や壁に限らず、火山周辺の山小屋、店舗等の家屋等において、通常工法の建造物に簡易に組み込むことができる。あるいは既存の噴火口周辺、あるいは火山周辺に既に設置された山小屋、店舗等の家屋等、噴石等の飛来物が懸念される家屋にも簡易に組み込み、補修、改修をして本発明の構造物とすることができる。特に山頂付近の高所であっても運搬、設置を簡便に行うことができる点で極めて有用である。本発明の構造物は、上記家屋の屋根部、壁部、あるいは扉部等の部分に適用することができる。
【００１７】
また、本発明において２枚以上の織物を積層し、骨組みに固定された部分以外の部分を接着せず、互いに独立した状態で存在させる場合には、飛来物から受ける衝撃をよりいっそう効率よく分散させ、効果的に貫通を防ぐことができる。そして、よりいっそう簡易な資材と手段で設置可能であるため、高度の高い山中への運搬や当該場所での設置も極めて容易である。
【発明を実施するための形態】
【００１８】
本発明の構造物は、骨組みと、前記骨組みに固定された織物とを備えている。
【００１９】
本発明において骨組みは、例えば建築物においては、その建築物を構成する基礎的な構造部分が挙げられ、木造建築物においてはその柱や梁、垂木等を例示することができる。なお、前記骨組みは、既設の建築物の一部であってもよい。また、骨組みには、壁材あるいは屋根材等を構成する面材が取り付けられていてもよい。
【００２０】
面材は、木造建築用の合板（コンパネ）、製材（板）、集成（板）、パーティクルボード、ＯＳＢ（配向性ストランドボード）、ファイバーボード、スレート板、トタン板等を使用することができる。なお、前記これら合板等の面材は、既設の建築物の一部であってもよい。
【００２１】
織物としては、平織、綾織、朱子織や、二重織、三重織等の多重織物を使用することができる。その中でも、平織物は、経糸、緯糸の交点が多いので、噴石等の飛来物が衝突した際の応力を適度に分散させることができ、より質量の高い飛来物から防護できるため、好ましい。
【００２２】
そして、織物は、引張強度１５ｃＮ／ｄｔｅｘ以上の繊維からなる。織物の繊維を、引張強度１５ｃＮ／ｄｔｅｘ以上の繊維とすることにより、より質量の高い飛来物による家屋の屋根、壁等の貫通を防ぐことができる。
【００２３】
引張強度１５ｃＮ／ｄｔｅｘ以上の繊維は、有機繊維では、パラ系アラミド繊維、高分子量ポリエチレン繊維、ポリアリレート繊維、ＰＢＯ（ポリベンゾビスオキサゾール）繊維などがあげられる。パラ系アラミド繊維には、ポリパラフェニレンテレフタルアミド繊維やコポリパラフェニレン−３、４’−オキシジフェニレンテレフタルアミド繊維などがある。無機繊維では、炭素繊維やステンレス繊維、ガラス繊維などがあるが、しなやかさ、軽さ、摩擦などによる繊維破損が起きにくく、また織物からちぎれた繊維毛羽による皮膚への刺激が無いなど、施工現場での取り扱いのし易さから、有機繊維が好ましい。なかでも耐熱性、強度、耐貫通性、施工時の取り扱い易さの点からパラ系アラミド繊維が好ましい。
【００２４】
また、織物は、下記式（１）で示すＡが１５００以上であることにより、より質量の高い飛来物による家屋の屋根、壁等の貫通を防ぐことができる。織物の織り密度や繊度が小さい場合には、複数枚の織物を用い、Ａを本発明の範囲となるよう調整する。飛来物の貫通を防ぐ観点から、Ａは高い方が好ましいが、上限は骨組みの強度、耐衝撃性とのバランスで適宜決定される。
【００２５】
【数２】
2017053179.tif 000003
【００２６】
Ｃｆi：i枚目の織物のカバーファクターＣｆ
Ｃｆ＝ＮＷ×（ＤＷ）１／２＋ＮＦ×（ＤＦ）１／２
ＮＷ：経糸織密度（本／２．５４ｃｍ）  
ＮＦ：緯糸織密度（本／２．５４ｃｍ）
ＤＷ：経糸繊度（ｄｔｅｘ）
ＤＦ：緯糸繊度（ｄｔｅｘ）
Ｗi：i枚目の織物質量（ｋｇ／ｍ２）    
ｎ：織物枚数（ｎ≧１）
【００２７】
なお、上記式は複数枚の同じ織物を用いる場合には、下記式（２）で表すことができる。
Ａ＝Ｃｆ×Ｗ×Ｔ    （２）
Ｃｆ：織物カバーファクター、Ｃｆ＝ＮＷ×（ＤＷ）１／２＋ＮＦ×（ＤＦ）１／２
ＮＷ：経糸織密度（本／２．５４ｃｍ）
ＮＦ：緯糸織密度（本／２．５４ｃｍ）
ＤＷ：経糸繊度（ｄｔｅｘ）
ＤＦ：緯糸繊度（ｄｔｅｘ）
Ｗ：織物質量（ｋｇ／ｍ２）
Ｔ：織物枚数（Ｔ≧１）
【００２８】
織物カバーファクター（Ｃｆ）は上の式で計算され、織物を構成する経糸と緯糸がその投影面をカバーしている程度をあらわす。織物カバーファクター（Ｃｆ）が高い程、織物を構成する繊維密度は高く、同じ太さの糸の織物で比較した場合、織物カバーファクターが高いほど高強力な織物が得られる。飛来物から構造物を保護する点で、より高強力な織物ほど、飛来物からの衝撃を吸収することが可能であり好ましい。
【００２９】
一方、織物カバーファクターを高くするためには、繊度を太くする、織密度を高くすることが必要であるが、単位面積当たりに配列できる繊維本数は限界があり、織物カバーファクターは１８００〜２４００が好ましい。また、織物に用いる繊維の繊度は、１０００〜７０００ｄｔｅｘであることが好ましい。１０００ｄｔｅｘ未満の場合、高密度な織物を得るためには、細い繊維を多数本用いて製織する必要があり生産性に劣る。また、７０００ｄｔｅｘを超える場合、繊維が太く製織時の取り扱いに難が生じる。
【００３０】
上記織物の質量は、織物１枚の単位面積当たりの質量織物を構成する繊維の繊度、織密度から、つまり織物カバーファクターを決めればおよそ決まり、０．２〜０．８ｋｇ／ｍ２であることが好ましい。
【００３１】
また、飛来物が鋭利な先端を有する場合であっても貫通を極力抑えることができる観点から、織物は２枚以上積層することが好ましい。このようにすることで、鋭利な飛来物が直接接触して上層の繊維がせん断力により破断した場合でも積層した他層の織物の繊維で衝撃を吸収することができる。特に織物を２枚以上積層する場合、骨組みに固定された部分以外の部分の少なくとも一部は、接着せず、互いに独立した状態で存在することが、飛来物から受ける応力をよりいっそう効果的に分散できる点で望ましい。これは飛来物が織物に接触して衝撃を受け止める際、接触側の織物がまず衝撃を吸収し、その残余の衝撃を他層の織物が受け止めるなど、多段で衝撃吸収することができる、また、飛来物に接触する側の織物の繊維が飛来物のせん断力により破断した際でも、他層の織物で飛来物の貫通を防ぐことができるためである。なお,上記において「骨組みに固定された部分以外の部分の少なくとも一部は、接着せず、互いに独立した状態で存在する」とは、「骨組みに固定された部分以外の部分」が「接着せず、互いに独立した状態で存在」するとは、各層の織物が接着剤や含浸樹脂等で一体に接着されておらず、各層の織物が離れ得る状態で存在していることを意味し、「少なくとも一部」とは、全てが「接着せず、互いに独立した状態で存在」している必要はなく、運搬、設置等の都合により部分的に接着剤などで接着していてもよいことを意味する。例えば「骨組みに固定された部分以外の部分」の少なくとも５０％以上が「接着せず、互いに独立した状態で存在」していることが好ましく、積層した織物の取扱い性の改良ができる程度にとどめておくことがより好ましい。また、織物を積層するに際し、複数の織物を重ねてステープラーや糸等で、部分的に物理的に固定することも上記効果を阻害しない程度であれば差し支えない。
【００３２】
織物を複数枚用いる場合には、同じ織物を複数枚用いてもよいし、異なる織物を複数枚用いてもよい。なお、現場での施工の観点から、織物枚数としては２〜３枚積層することが好ましい。このようにすることで、現場での施工を、より簡略化することができる。
【００３３】
上述のように、織物カバーファクター、質量、積層する織物枚数の積で表される上記Ａを１５００以上とすることにより、より質量の高い飛来物から、効果的に家屋の屋根、壁等を防護することができる。
【００３４】
織物は、骨組みに固定具で固定されるが、固定の形態としては直接固定でもよいし、骨組みに固定された別の部材を介して間接的に固定されていてもよい。別の部材としては、上記したような面材等が挙げられる。面材がある場合には、面材にも固定されているほうが好ましく、面全面を固定するのではなく、部分的に固定されていることが応力分散の観点からより好ましい。このようにすることで、飛来物が衝突した際の応力を適度に分散させることができる。
【００３５】
織物と骨組みとの固定は、固定具や接着剤等で部分的に固定されていることが好ましい。接着剤で固定した場合には、噴石等の飛来物が衝突した際、接着剤で固定した部分に応力が集中して、局部的な破壊が懸念される。一方、タッカー等を用いて固定する針、あるいは釘、ネジ、鋲など物理的に固定可能な固定具で固定した場合は、噴石等の飛来物が衝突した際の応力を適度に分散させることができ、より質量の高い飛来物から防護できるため、好ましい。
【００３６】
また、面材がある場合には、面材を介して織物を骨組みに固定してもよいし、織物、面材をそれぞれ骨組みに固定してもよいし、織物を面材と骨組みの両方に固定してもよい。
例えば構造体が木造建築物である場合、屋根は垂木の上に野地板が固定され、その上に防水紙、ルーフィング等の下葺材を敷き、さらにその上に瓦やスレート板、トタン板等の屋根材が設置されることが多いが、その場合には下葺材と野地板の間に上記織物を固定することが好ましい。また、壁は、柱に外壁材、あるいは外壁と内壁が固定されることが多いが、外壁の内側に固定することが好ましい。
【００３７】
飛来物が衝突した際の応力分散の観点から、屋根や壁の端に位置する織物の端部は、面材の端部から柱や梁、垂木等の骨組みまで延長し、面材および骨組みと織物とを固定具等で部分的に固定されていることが好ましい。このようにすることで、飛来物が衝突した際に面材の固定具が外れたとしても、骨組みの固定具で飛来物が衝突した際の応力を保持することができる。
【００３８】
かくして得られる構造物は、噴石等の飛来物が構造物に衝突しても、かかる構造物を貫通するのを防ぐことができるので、構造物の内部の損傷を従来よりも低減することができる。また、構造体への織物の設置もそのための運搬も極めて簡便に行うことができる点で通常の工法による建造物や既存の建造物にも簡便に組み込むことができ、山頂付近の高地への運搬も容易であるため、極めて実用的である。
【実施例】
【００３９】
以下実施例を挙げて、本発明を説明する。構造物の評価は、次の方法により行った。
【００４０】
（１）構造物の防護性能
構造物の試験体を固定枠２枚で挟み、ボルトにて固定した。次に、試験体の織物側から、所定の衝突エネルギーの飛来物を衝突させた。そして、飛来物が構造物を貫通したかどうかを目視にて確認した。貫通していない場合を「○」、貫通した場合を「×」として評価した。
ａ１）構造物の試験体‥合板（面材）の裏面両端部２箇所に垂木（骨組み）を釘止めした。次に、所定枚数の平織物（織物）（９００ｍｍ×６００ｍｍ）を互いに接着することなく重ねて、合板の表面から垂木の裏面（合板の表面に対抗する面）に至るまで配置した。そして、合板と織物をタッカー（ステープル品番：Ｔ３−１３Ｓ）にて固定した。
ａ２）合板‥厚さ１２ｍｍ×縦６００ｍｍ×横６００ｍｍ、材質：構造用合板（等級：２級）
ａ３）垂木‥縦４５ｍｍ×横４５ｍｍ×長さ６００ｍｍ、材質：米松
ａ４）合板、垂木と平織物の固定箇所‥合板の表面：外周を１００ｍｍ間隔で２４箇所（１辺につき６箇所）、垂木の裏面：１００ｍｍ間隔で１０箇所（垂木１本につき５箇所）
ａ５）固定枠‥外形：縦７５０ｍｍ×横７５０ｍｍ、中央の開口：縦４５０ｍｍ×横４５０ｍｍ、厚さ１０ｍｍ
飛来物の衝突条件：飛来物の質量、速度を変化させ、所定の衝突エネルギーとした。
ｂ１）飛来物の形状：円柱形状（φ９０ｍｍ）
ｂ２）衝突エネルギー：６５００Ｊ‥飛来物の質量：２．１ｋｇ、速度：７８．７ｍ／ｓ
ｂ３）衝突エネルギー：９２５０Ｊ‥飛来物の質量：２．６６ｋｇ、速度：８３．４ｍ／ｓ
ｂ４）衝突エネルギー：１２５００Ｊ‥飛来物の質量：２．６６ｋｇ、速度：９６．９ｍ／ｓ
【００４１】
（２）引張強度
試験片として織物から糸を取り出し、ＪＩＳ  Ｌ  １０１３：２０１０  化学繊維フィラメント糸試験方法  ８．５  引張強さ及び伸び率  ８．５．１  標準時試験に準拠し、つかみ間隔３０ｃｍ、引張速度３０ｃｍ／ｍｉｎで引張強さを測定し、繊度で除して引張強度（ｃＮ／ｄｔｅｘ）を求めた。
【００４２】
（３）繊度
試験片として織物から糸を取り出し、ＪＩＳ  Ｌ  １０１３：２０１０  化学繊維フィラメント糸試験方法  ８．３．１  正量繊度  ｂ）Ｂ法（簡便法）に準拠し経糸繊度（ＤＷ）、緯糸繊度（ＤＦ）を求めた。
【００４３】
（４）織物質量
ＪＩＳ  Ｌ  １０９６：２０１０  織物及び編物の生地試験方法  ８．３．２  標準状態における単位面積当たりの質量  ａ）Ａ法（ＪＩＳ法）に準拠し、織物質量（Ｗ）を求めた。
【００４４】
（５）経糸織密度、緯糸織密度
ＪＩＳ  Ｌ  １０９６：２０１０  織物及び編物の生地試験方法  ８．６．１  織物の密度  ａ）Ａ法（ＪＩＳ法）に準拠し、経糸織密度（ＮＷ）、緯糸織密度（ＮＦ）を求めた。
【００４５】
（６）Ａ
前記式（１）に算出するが、同じ織物を用いる場合には前記（２）を用いて算出した。
【００４６】
（実施例１）
パラ系アラミド繊維（東レ・デュポン株式会社製“ケブラー”２９）３３００ｄｔｅｘ１３３３フィラメントを用い、織密度経・緯ともに１７本／２．５４ｃｍの平織物を作製した。この織物を２枚重ねてタッカーにて合板に固定した。織物カバーファクター、織物質量は、表１に示すとおりである。構造物の防護性能の評価結果を表１に示す。なお、作製した織物から繊維を取り出し引張強度を確認した結果、１８．７ｃＮ／ｄｔｅｘであった。また、織物２枚のタッカー固定は容易に実施でき、作業性に問題はなく、優れていた。
【００４７】
（実施例２）
パラ系アラミド繊維（東レ・デュポン株式会社製“ケブラー”２９）１６７０ｄｔｅｘ１０００フィラメントを用い、織密度経・緯ともに２４本／２．５４ｃｍの平織物を作製した。この織物を３枚重ねてタッカーにて合板に固定した。織物カバーファクター、織物質量は、表１に示すとおりである。構造物の防護性能の評価結果を表１に示す。なお、作製した織物から繊維を取り出し引張強度を確認した結果、１８．９ｃＮ／ｄｔｅｘであった。また、織物３枚のタッカー固定は可能であり、打ち直しを必要としたが、固定のしやすさとしては良好であった。
【００４８】
（実施例３）
パラ系アラミド繊維（東レ・デュポン株式会社製“ケブラー”２９）６６００ｄｔｅｘ２６６６フィラメントを用い、織密度経・緯ともに１２本／２．５４ｃｍの平織物を作製した。この織物を２枚重ねてタッカーにて合板に固定した。織物カバーファクター、織物質量は、表１に示すとおりである。構造物の防護性能の評価結果を表１に示す。なお、作製した織物から繊維を取り出し引張強度を確認した結果、１８．２ｃＮ／ｄｔｅｘであった。また、織物２枚のタッカー固定は容易に実施でき、作業性に問題はなく、優れていた。
【００４９】
（実施例４）
パラ系アラミド繊維（東レ・デュポン株式会社製“ケブラー”２９）８００ｄｔｅｘ４９０フィラメントを用い、織密度経・緯ともに３４本／２．５４ｃｍの平織物を作製した。この織物を４枚重ねてタッカーにて合板に固定した。織物カバーファクター、織物質量は、表１に示すとおりである。構造物の防護性能の評価結果を表１に示す。なお、作製した織物から繊維を取り出し引張強度を確認した結果、１８．４ｃＮ／ｄｔｅｘであった。また、織物４枚のタッカー固定は可能であったが、打ち直しの回数は実施例２に比較して多く、固定のしやすさとしては実施例２よりは劣るが固定可の評価であった。
【００５０】
（比較例１）
構造物の試験体として、合板表面に織物を配置せずに、構造物の防護性能評価を行った。その評価結果を表２に示す。
【００５１】
（比較例２）
パラ系アラミド繊維（東レ・デュポン株式会社製“ケブラー”）６６００ｄｔｅｘ２６６６フィラメントを用い、織密度経・緯ともに１２本／２．５４ｃｍの平織物を作製した。この織物１枚をタッカーにて合板に固定した。織物カバーファクター、織物質量は、表２に示すとおりである。構造物の防護性能の評価結果を表２に示す。なお、作製した織物から繊維を取り出し引張強度を確認した結果、１８．６ｃＮ／ｄｔｅｘであった。また、織物１枚のタッカー固定に容易に行うことができ、作業性にも問題はなく、優れていた。
【００５２】
（比較例３）
ナイロン６６繊維４７０ｄｔｅｘ１３６フィラメントを用い、織密度経・緯ともに５３本／２．５４ｃｍの平織物を作製した。この織物を４枚重ねてタッカーにて合板に固定した。織物カバーファクター、織物質量は、表２に示すとおりである。構造物の防護性能の評価結果を表２に示す。なお、作製した織物から繊維を取り出し引張強度を確認した結果、８．５ｃＮ／ｄｔｅｘであった。また、織物４枚のタッカー固定は可能であったが、打ち直しは必要であり、固定のしやすさとしては固定可であった。
【００５３】
【表１】
2017053179.tif 000004
【００５４】
【表２】
2017053179.tif 000005
【００５５】
従来構造の織物を配置していない構造物（比較例１）は、衝突エネルギー：６５００Ｊの飛来物が衝突すると、貫通してしまう。これに対して、本発明の構造物（実施例１〜４）は、引張強度１５ｃＮ／ｄｔｅｘ以上の繊維からなり、かつ、Ａが１５００以上である織物を使用したことにより、衝突エネルギー：１２５００Ｊの飛来物が衝突しても、貫通していない。
【００５６】
一方、Ａが１５００未満である織物を使用した構造物（比較例２）は、衝突エネルギー：６５００Ｊの飛来物が衝突すると、貫通してしまう。また、引張強度１５ｃＮ／ｄｔｅｘ未満の繊維からなる織物を使用した織物を使用した場合、Ａが１５００以上であってもその構造物（比較例３）は、衝突エネルギー：６５００Ｊの飛来物が衝突すると、貫通してしまう。